АКТИВНЫЕ КАТОДНЫЕ МАТЕРИАЛЫ ДЛЯ ЛИТИЕВЫХ ИСТОЧНИКОВ ТОКА, ВКЛЮЧАЮЩИЕ КОМПОЗИЦИИ, СОСТОЯЩИЕ ИЗ КОЛЛОИДНЫХ ПОПЕРЕЧНО-СШИТЫХ СОПОЛИМЕРОВ НА ОСНОВЕ СЕРЫ И АНИЛИНА
ACTIVE CATHODE MATERIALS FOR LITHIUM CURRENT SOURCES CONTAINING COMPOSITIONS CONSISTING OF COLLOIDAL CROSS-LINKED COPOLYMERS BASED ON SULPHUR AND ANILINE

Изобретение относится к коллоидным поперечно-сшитым сополимерам на основе серы и анилина, содержащим проводящие и непроводящие полимерные звенья, предназначенным для использования в качестве активных катодных материалов для химических источников тока.
Известны композиции, состоящие из одномерного электронопроводяшего полимера и серы, в которых часть серы связана с токопроводящими участками полимера, или, по крайней мере, хотя бы один атом серы привит к полимеру. Применение этих композиций в качестве положительных активных материалов электрохимических генераторов с литиевым электродом позволяет достичь электроемкости 900 А·ч/кг при среднем напряжении 2.06 В или 1850 Вт·ч/кг, однако это возможно только для первичных элементов, т.е. неперезаряжаемых (A.Perichaud, A. Le Mehaute, EU Patent Appl. 0 176 877, 1986, US Pat. 4664991, 1987). Действительно, в указанных патентах не приводится сведений о количестве циклов заряда-разряда (циклируемости) генератора, хотя данная характеристика является важнейшей для перезаряжаемых батарей.
Отмечается, что указанные материалы обладают низкой стабильностью вследствие необратимой миграции полисульфидов лития (образующихся при разряде), обусловленной слабой связью звеньев серы с полимером и слабой прививкой звеньев серы к полимерному каркасу.
Другим, наиболее близким материалом, содержащим гибридные трехмерные сополимеры серы, проводящие и непроводящие полимерные блоки и их композиции с серой, является композиция, где в качестве проводящего полимера используется трехмерный полианилин, с которым связана часть трехмерной серы (Патент РФ 2275392, 2004). Такие композиции позволяют обеспечить для литиевых аккумуляторов большее количество циклов разряда-заряда, а также увеличить, восстанавливающую способность вторичной ячейки со значениями емкости выше 900 А·ч/кг.
Целью настоящего изобретения является получение новых коллоидных поперечно-сшитых сополимеров серы и анилина, а также композиций на их основе, обладающих способностью удерживать на катоде продукты реакций восстановления и окисления при разряде и заряде соответственно. При их использовании в качестве активного катодного компонента литиевых батарей эти материалы должны обеспечивать еще более стабильную и надежную работу ячейки с высокими значениями зарядно-разрядной емкости при более длительном циклировании, чем для ранее известных композиций.
Согласно предлагаемому изобретению коллоидные поперечно-сшитые сополимеры синтезировали путем окислительно-восстановительной сополимеризации серы с анилином. Серу вводили в реакционную смесь в коллоидной форме.
2
x
2
2
2
x
Коллоидную активированную серу получали in situ из полисульфидов натрия NaS (х=4.0-4.5). Полисульфид натрия синтезировали из сульфида натрия NaS·9НO (8.3 г, 34.7 ммоль), предварительно нагретого до 80-90ºС, к которому порциями добавляли 4.2 г (130 ммоль) порошкообразной серы (в течение 30-40 мин). Реакционную смесь перемешивали при 80-90ºС в течение 40 мин, затем разбавляли 6.7 мл горячей воды (80-90ºС), оставляли на ночь при комнатной температуре и затем отфильтровывали от непрореагировавшей серы (конверсия серы 55-65%). Полученный полисульфид натрия NaS (х=4.0-4.5) служит в дальнейшем для получения коллоидных серо-анилиновых сополимеров. Доказательством коллоидного состояния сополимеров являются результаты измерения их частиц, типичные размеры которых составляют 1-15 мкм (использовали оптический микроскоп Karl Zeiss, Jena и электронно-сканирующий микроскоп Phillips НЕМ 525-М).
2
2
3
2
2
4
2
4
Синтез новых коллоидных поперечно-сшитых сополимеров серы и анилина осуществляли в присутствии окислительных систем: НО/FеCl/НCl и HO/FeSO/HSO.
Схема реакции:
Катодная композиция для активных катодных материалов для литиевых источников тока была приготовлена для испытаний и она включает вышеуказанные сополимеры в качестве главного компонента, обеспечивающего технический эффект (повышение емкости катода и улучшение его циклируемости), активный углеродный материал (для улучшения электропроводности) и полиэтиленоксид (связующее) в весовом соотношении 50:35:15 соответственно.
Следующие неограничивающие примеры иллюстрируют изобретение.
2
2
3
1. Синтез коллоидных поперечно-сшитых серо-анилиновых сополимеров в присутствии окислительной системы НO/FеСl/НСl
Пример 1.
2
3
2
2
2
2
2
3
Предварительно готовили окислительную систему I. 0.25 г желатина и 5 мл НО помещали в колбу и интенсивно перемешивали в течение 15 мин, к полученной эмульсии добавляли 50 мл 2 М раствора НСl и продолжали перемешивать в течение 2 ч, затем последовательно добавляли 0.2 г FеСl·6НО, 0.25 г коммерческого ПАВ "Ergo" [алкил (С12-С16) арилсульфонаты] и 7 мл 33% раствора НО. Эмульсию перемешивали в течение 15 мин до образования окислительной системы НO/FеСl/НСl в виде белой пены.
-1
К 11 мл водного раствора полисульфида натрия, содержащего 3 г серы, добавляли раствор 0.5 г анилина в 5 мл этанола. Полученный раствор порциями (в течение 2 ч) добавляли к окислительной системе I, при этом температура смеси повышалась до 33°С и происходило изменение цвета реакционной смеси от желтого до темно-серого, которую перемешивали 2 ч при комнатной температуре и оставляли на ночь. Полученный продукт отфильтровывали, промывали водой до рН~6 и отрицательной реакции на ионы хлора, высушивали в вакууме при 20-25°С в течение 6 ч и получали 3.5 г (100%) серо-анилинового сополимера в виде порошка серо-коричневого цвета, т.пл. 120-260°С (частично). Найдено, %: С 8.8, Н 0.9, С1 1.5, N 1.5, S 86.5. ИК-спектр сополимера (КВr, см): 1504 о.сл., 1430 о.сл. (ν, С=С в полианилиновой цепи); 1198 о.сл. (ν, O=S=O); 1020 сл. (ν, O=S); 837 о.сл. (δ, С=С-Н); 755 о.сл., 691 о.сл., 614 о.сл. (ν, C-S); 467 с (ν, S-S).
С использованием оптического микроскопа Karl Zeiss, Jena (разрешение-0.5 мкм) и электронно-сканирующего микроскопа Phillips НЕМ 525-М определяли размеры частиц полученного сополимера, которые составляют 1-4 мкм.
3
2
2
2
Удельную разрядную емкость сополимера измеряли в двухэлектродной ячейке пуговичного типа с катодом Аl/С, на который предварительно наносили катодную композицию: сополимер/ацетиленовая сажа/полиэтиленоксид, в весовом соотношении 50/35/15, Li анодом и электролитом [0.75 М (СFSO)NLi в смеси 1,4-диоксолана и диметоксиэтана (1:1)]. Циклирование электрохимических ячеек проводили в диапазон потенциалов 1.25-2.80 В при плотности тока 0.25 мА/см.
Номер цикла
1
2
3
5
10
20
Удельная разрядная емкость, мА·ч/г
960
783
695
645
568
501
Пример 2.
3
2
2
2
2
2
3
Предварительно готовили окислительную систему II. 0.25 г коммерческого ПАВ "Ergo" и 50 мл 2 М НСl помещали в колбу, интенсивно перемешивали в течение 30 мин, добавляли последовательно 0.2 г FeCl·6HО и 7 мл 33% раствора НО, эмульсию продолжали перемешивать в течение 1 ч до образования окислительной системы HO/FeCl/HCl в виде белой пены.
-1
К 11 мл водного раствора полисульфида натрия, содержащего 3 г серы, добавляли раствор 0.5 г анилина в 5 мл этанола. Полученный раствор порциями (в течение 2 ч) добавляли к окислительной системе II, при этом температура смеси повышалась до 46ºС и происходило изменение цвета реакционной смеси от светло-желтого до темно-серого, которую перемешивали 2 ч при комнатной температуре и оставляли на ночь. Полученный продукт отфильтровывали, промывали водой до рН~6 и отрицательной реакции на ионы хлора, высушивали в вакууме при 20-25ºС в течение 6 ч и получали 3.5 г (100%) серо-анилинового сополимера в виде порошка темно-зеленого цвета, т.пл. 130-180ºС (частично). Найдено, %: С 9.0, Н 0.6, С1 2.3, N 1.1, S 88.1. ИК-спектр сополимера (КВr, см): 1578 ср, 1498 с (ν, С=С полианилиновой цепи); 1375 о.сл. (δ, С=С-Н); 1301 с (ν, O=S=O); 1239 о.сл. (v, C=S, ν, C-N); 1145 с (ν, O=S=O); 1014 о.сл. (ν, O=S); 883 о.сл., 826 о.сл. (δ, C=C-H); 618 о.сл., 582 о.сл., 506 сл. (ν, C-S); 468 ср. (ν, S-S).
Размеры частиц полученного сополимера, измеренные аналогично примеру 1, составляют 1-3 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
963
821
729
650
554
490
Пример 3.
2
3
2
2
2
2
2
3
Предварительно готовили окислительную систему III. 0.5 г желатина и 7 мл НО помещали в колбу и интенсивно перемешивали в течение 15 мин, к полученной эмульсии добавляли 50 мл 2 М раствора НС1 и продолжали перемешивать в течение 1.5 ч, затем последовательно добавляли 0.2 г FeCl·6HO и 7 мл 33% раствора НО. Эмульсию перемешивали в течение 15 мин до образования окислительной системы НО/FеCl/НCl в виде белой пены.
-1
К 10 мл водного раствора полисульфида натрия, содержащего 3 г серы, добавляли раствор 0.5 г анилина в 5 мл этанола. Полученный раствор порциями (в течение 35 мин) добавляли к окислительной системе III, при этом температура смеси повышалась до 37ºС, и происходило изменение цвета реакционной смеси от белого до темно-серого, которую перемешивали 2 ч при комнатной температуре и оставляли на ночь. Полученный продукт отфильтровывали, промывали водой до рН~6 и отрицательной реакции на ионы хлора, высушивали в вакууме при 20-25ºС в течение 6 ч и получали 3.4 г (97%) серо-анилинового сополимера в виде порошка темно-зеленого цвета, т.пл. 125-160ºС. Найдено, %: С 10.1, Н 0.7, С1 2.1, N 0.3, S 80.5. ИК-спектр сополимера (КВr, см): 1579 ср, 1498 с (ν, С=С в полианилиновой цепи); 1375 о.сл. (δ, С=С-Н); 1300 с (v, O=S=O); 1246 о.сл. (ν, C=S, ν, C-N); 1142 с (ν, O=S=O); 1021 о.сл. (ν, O=S); 883 о.сл., 825 о.сл., 802 о.сл. (δ, C=C-H); 600 о.сл., 509 сл. (ν, C-S); 468 ср. (ν, S-S).
Размеры частиц полученного сополимера, измеренные аналогично примеру 1, составляют 2-10 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
894
712
632
548
465
400
Пример 4.
3
2
2
2
2
2
3
Предварительно готовили окислительную систему IV. К 50 мл 2 М раствора НСl добавляли 0.2 г FеCl·6HO и 7 мл 33% раствора НО, эмульсию перемешивали в течение 15 мин до образования окислительной системы HO/FeCl/HCl в виде белой пены.
-1
К 10 мл водного раствора полисульфида натрия, содержащего 3 г серы, добавляли раствор 0.5 г анилина в 5 мл этанола. Полученный раствор порциями (в течение 35 мин) добавляли к окислительной системе IV, при этом температура смеси повышалась до 37ºС и происходило изменение цвета реакционной смеси от белого до темно-серого, которую перемешивали 2 ч при комнатной температуре и оставляли на ночь. Полученный продукт отфильтровывали, промывали водой до рН~6 и отрицательной реакции на ионы хлора, высушивали в вакууме при 20-25ºС в течение 6 ч и получали 3.5 г (100%) серо-анилинового сополимера в виде порошка темно-зеленого цвета, т.пл. 125-180ºС. Найдено, %: С 10.7, Н 1.5, С11.8, N 1.4, S 86.7. ИК-спектр сополимера (КВr, см): 1584 с, 1497 с (ν, C=С в полианилиновой цепи); 1375 о.сл. (δ, С=С-Н); 1299 с (ν, OS=O); 1244 сл. (ν, OS, ν, C-N); 1140 с (ν, OS=O); 1019 о.сл. (ν, O=S); 881 о.сл., 827 ср. (δ, C=C-H); 707 о.сл., 617 о.сл., 582 о.сл. (ν, C-S); 467 ср. (ν, S-S).
Размеры частиц полученного сополимера, измеренные аналогично примеру 1, составляют 1-3 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
898
715
634
569
475
401
2
2
4
2
4
2. Синтез коллоидных серо-анилиновых сополимеров в присутствии окислительной системы HO/FeSO/HSO
Пример 5.
2
4
4·
2
2
2
2
2
4
2
4
Предварительно готовили окислительную систему V. 0.25 г коммерческого ПАВ "Ergo" и 50 мл 1 М HSO помещали в колбу, интенсивно перемешивали в течение 30 мин, добавляли последовательно 0.2 г FeSO7HO и 7 мл 33% раствора НО, эмульсию продолжали перемешивать в течение 1 ч до образования окислительной системы HO/FeSO/HSO в виде белой пены.
-1
К 10 мл водного раствора полисульфида натрия, содержащего 3 г серы, добавляли раствор 0.5 г анилина в 5 мл этанола. Полученный раствор порциями (в течение 1 ч) добавляли к окислительной системе V, при этом температура смеси повышалась до 43ºС и происходило изменение цвета реакционной смеси от белого до светло-коричневого, которую перемешивали 2 ч при комнатной температуре и оставляли на ночь. Полученный продукт отфильтровывали, промывали водой до рН~6, высушивали в вакууме при 20-25ºС в течение 6 ч и получали 3.0 г (86%) серо-анилинового сополимера в виде порошка светло-коричневого цвета, т.пл. 118-130ºС. Найдено, %: С 3.6, Н 0.5, N 0.7, S 96.1, зола 1.0. ИК-спектр сополимера (КВr, см): 1504 о.сл., 1430 о.сл. (ν, C=С в полианилиновой цепи); 1198 о.сл. (ν, OS=O); 1020 сл. (ν, O=S); 837 о.сл. (δ, C=С-Н); 755 о.сл., 691 о.сл., 614 о.сл. (ν, C-S); 467 с (ν, S-S).
Размеры частиц полученного сополимера, измеренные аналогично примеру 1, составляют 1-5 мкм.
2
Удельную разрядную емкость сополимера измеряли в двухэлектродной ячейке пуговичного типа аналогично методике, описанной в примере 1. Катодная композиция: сополимер/ацетиленовая сажа/полиэтиленоксид, выдерживалась также в весовом соотношении 50/35/15. Циклирование электрохимических ячеек проводили в диапазоне потенциалов 1.25-2.80 В при плотности тока 0.25 мА/см.
Номер цикла
1
2
3
5
10
20
Удельная разрядная емкость, мА·ч/г
849
701
639
553
456
394
Пример 6.
-1
-1
Окислительную систему VI готовили аналогично примеру 5. К 10 мл водного раствора полисульфида натрия, содержащего 3 г серы, добавляли раствор 0.5 г анилина в 5 мл этанола. Полученный раствор порциями (в течение 1 ч) добавляли к окислительной системе VI, при этом температура смеси повышалась до 43ºС и происходило изменение цвета реакционной смеси от белого до светло-коричневого, которую перемешивали 2 ч при комнатной температуре и оставляли на ночь. Полученный продукт отфильтровывали, промывали водой до рН~6, высушивали в вакууме при 20-25ºС в течение 6 ч и получали 2.9 г (82%) серо-анилинового сополимера в виде порошка светло-коричневого цвета, т.пл. 115-120ºС. Найдено, %: С 2.5, Н 0.2, N 1.6, S 98.2, зола 1.3. ИК-спектр сополимера (КВr, см): 1498 сл. (ν, С=С в полианилиновой цепи); 1208 сл. (ν, C=S, v, C-N); 1019 ср. (ν, O=S); 842 о.сл. (δ, С=С-Н); 755 о.сл., 623 сл. (ν, C-S); 467 ср. (ν, S-S) см.
Размеры частиц полученного сополимера, измеренные аналогично примеру 1, составляют 1-8 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
851
715
647
561
463
400
Пример 7.
Окислительную систему VII готовили аналогично примеру 5. К 22 мл водного раствора полисульфида натрия, содержащего 3 г серы, добавляли раствор 0.5 г анилина в 5 мл этанола. Полученный раствор порциями (в течение 35 мин) добавляли к окислительной системе VII, при этом температура смеси повышалась до 44ºС и происходило изменение цвета реакционной смеси от белого до светло-коричневого, которую перемешивали 2 ч при комнатной температуре и оставляли на ночь.
-1
-1
Полученный продукт отфильтровывали, промывали водой до рН~6, высушивали в вакууме при 20-25°С в течение 6 ч и получали 2.9 г (82%) серо-анилинового сополимера в виде порошка светло-коричневого цвета, т.пл. 115-120ºС. Найдено, %: С 2.3, Н 0.2, N 3.1, S 95.2. ИК-спектр сополимера (КВr, см): 1172 о.сл. (ν, O=S=O); 1009 о.сл., 940 о.сл. (ν, OS); 904 о.сл., 890 о.сл., 840 о.сл. (δ, C=С-Н); 462 ср. (ν, S-S) см.
Размеры частиц полученного сополимера, измеренные аналогично примеру 1, составляют 5-15 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
872
748
665
600
480
434
Пример 8.
2
4
4
2
2
2
2
2
4
2
4
Предварительно готовили окислительную систему VIII. 0.25 г коммерческого ПАВ "Ergo" и 50 мл 2 М HSO помещали в колбу, интенсивно перемешивали в течение 30 мин, добавляли последовательно 0.2 г FeSO·7HO и 14 мл 33% раствора НО, эмульсию продолжали перемешивать в течение 1 ч до образования окислительной системы HO/FeSO/HSO в виде белой пены.
-1
К 11 мл водного раствора полисульфида натрия, содержащего 3 г серы, добавляли раствор 0.5 г анилина в 5 мл этанола. Полученный раствор порциями (в течение 30 мин) добавляли к окислительной системе VIII, при этом температура смеси повышалась до 44ºС и происходило изменение цвета реакционной смеси от белого до коричневого, которую перемешивали 2 ч при комнатной температуре и оставляли на ночь. Полученный продукт отфильтровывали, промывали водой до рН~6, высушивали в вакууме при 20-25ºС в течение 6 ч и получали 3.5 г (100%) серо-анилинового сополимера в виде порошка коричневого цвета, т.пл. 115-120ºС. Найдено, %: С 5.8, Н 1.0, N 0.3, S 90.5, зола 1.3. ИК-спектр сополимера (КВr, см): 1586 о.сл., 1506 о.сл. (ν, C=С в полианилиновой цепи); 1396 о.сл. (δ, C=С-Н); 1321 о.сл. (ν, O=S=O); 1209 о.сл. (ν, O=S, ν, C-N); 1129 о.сл. (ν, O=S=O); 1096 о.сл., 1026 сл. (ν, OS); 838 о.сл. (δ, С=C-H); 758 о.сл., 697 о.сл., 618 о.сл. (ν, C-S); 468 с (ν, S-S).
Размеры частиц полученного сополимера, измеренные аналогично примеру 1, составляют 1-6 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
941
754
666
591
478
440
Пример 9.
2
2
4
4
2
2
2
2
2
4
2
4
Предварительно готовили окислительную систему IX. 0.5 г желатина и 7 мл НО помещали в колбу и интенсивно перемешивали в течение 15 мин, к полученной эмульсии добавляли 50 мл 2 М раствора HSO и продолжали перемешивать в течение 1.5 ч, затем последовательно добавляли 0.25 г коммерческого ПАВ "Ergo", 0.2 г FeSO·7HO и 14 мл 33% раствора НО, эмульсию продолжали перемешивать в течение 1 ч до образования окислительной системы HO/FeSO/HSO в виде белой пены.
-1
-1
К 10 мл водного раствора полисульфида натрия, содержащего 3 г серы, добавляли раствор 0.5 г анилина в 5 мл этанола. Полученный раствор порциями (в течение 1 ч) добавляли к окислительной системе IX, при этом температура смеси повышалась до 44ºС и происходило изменение цвета реакционной смеси от белого до коричневого, которую перемешивали 2 ч при комнатной температуре и оставляли на ночь. Полученный продукт отфильтровывали, промывали водой до рН~6, высушивали в вакууме при 20-25ºС в течение 6 ч и получали 3.4 г (97%) серо-анилинового сополимера в виде порошка коричневого цвета, т.пл. 120-160ºС. Найдено, %: С 6.6, Н 1.0, N 0.8, S 88.7, зола 0.46. ИК-спектр сополимера (КВr, см): 1652 с., 1506 о.сл., 1445 о.сл. (ν, С=С в полианилиновой цепи); 1368 о.сл. (δ, С=С-Н); 1214 о.сл. (ν, C=S, ν, C-N); 1021 сл. (ν, O=S); 840 о.сл. (δ, C=C-H); 755 о.сл., 618 о.сл. (ν, C-S); 466 с., (ν, S-S) см.
Размеры частиц полученного сополимера, измеренные аналогично примеру 1, составляют 1-2 мкм.
Удельную разрядную емкость сополимера измеряли в двухэлектродной ячейке пуговичного типа аналогично методике, описанной в примере 1.
Номер цикла
1
2
3
5
10
20
Удельная разрядная емкость, мА·ч/г
850
725
640
558
464
446